(57)【特許請求の範囲】
【請求項１】
第一端及び第二端を備える試材を用意する工程と、
第一歪みゲージ及び第二歪みゲージを、それぞれ前記第一端及び第二端に配置する工程と、
前記試材の前記第一端に衝撃を与えて衝撃圧縮応力波を発生させ、前記衝撃圧縮応力波は、長軸方向に沿って、前記試材の前記第二端の方向に移動すると共に、前記第二端上で張力波に変わって前記第一端に戻り、前記衝撃圧縮応力波を、前記第一端と前記第二端との間で移動させる工程と、
前記第一歪みゲージ或いは第二歪みゲージにより、前記試材の共振周波数を感知する工程と、
オシロスコープにより、前記第一歪みゲージ及び第二歪みゲージを通過する前記衝撃圧縮応力波の時間差を測定する工程と、
前記試材の前記共振周波数を、ＦＦＴスペクトラム分析器に表示する工程と、を含むことを特徴とする木材の非破壊応力波実験方法。
【請求項２】
前記第一歪みゲージ及び第二歪みゲージ間の距離と、前記第一歪みゲージ及び第二歪みゲージを通過する前記衝撃圧縮応力波の前記時間差により、前記試材内の音速を決定する工程と、
前記試材内の音速と前記試材の密度により、前記試材の弾性係数を決定する工程と、
を更に含む請求項１に記載の方法。
【請求項３】
前記音速を決定する式が、Ｖ＝ｌ／Δｔで、Ｖは前記音速、ｌは前記第一歪みゲージ及び第二歪みゲージ間の距離、Δｔは前記時間差を示す請求項２に記載の方法。
【請求項４】
前記弾性係数を決定する式が、Ｅ＝ρＶ2で、Ｅは前記弾性係数、ρは前記密度、Ｖは前記音速を示す請求項３に記載の方法。
【請求項５】
前記試材中の前記音速を、前記試材の長さと前記共振周波数により決定する工程と、
前記試材の前記試材の弾性係数を、前記音速と前記試材の密度により決定する工程と、
を更に含む請求項１に記載の方法。
【請求項６】
前記音速を決定する式が、Ｖ＝２ＦrＬで、Ｖは前記音速、Ｆrは前記共振周波数、Ｌは前記試材の長さを示す請求項５に記載の方法。
【請求項７】
前記弾性係数を決定する式が、Ｅ＝ρＶ2で、Ｅは前記弾性係数、ρは前記密度、Ｖは前記音速を示す請求項６に記載の方法。
【請求項８】
前記第一歪みゲージ及び第二歪みゲージを、弾性材からなる少なくとも一つの緩衝材で囲む工程を更に含む請求項１に記載の方法。
【請求項９】
前記第一歪みゲージ及び第二歪みゲージを、弾性材からなる少なくとも一つの緩衝材により被覆する工程を更に含む請求項１に記載の方法。
【請求項１０】
前記第一歪みゲージ及び第二歪みゲージは、前記測定された衝撃圧縮応力波の大きさに基づいて、抵抗を変えることが出来る半導体歪みゲージである請求項１に記載の方法。
【請求項１１】
前記第一歪みゲージ及び第二歪みゲージ中の前記抵抗は、ブリッジボックスにより感知され、電圧信号に転換され、前記電圧信号は動的歪み増幅器により増幅されて、前記オシロスコープにより測定される請求項１０に記載の方法。
【請求項１２】
前記半導体歪みゲージを、弾性材からなる少なくとも一つの緩衝材で囲む工程を更に含む請求項１０に記載の方法。
【請求項１３】
前記半導体歪みゲージを、弾性材からなる少なくとも一つの緩衝材により被覆する工程を更に含む請求項１０に記載の方法。
【発明の詳細な説明】
【０００１】
【発明の属する技術分野】
本発明は、木材の応力波実験方法に関するもので、特に、木材の非破壊応力波実験方法に関するものである。
【０００２】
【従来の技術】
一般に、木材の含水量、密度、弾性係数は、破壊及び非破壊実験方法により測定される。非破壊実験方法とは、木材の特性或いは内部構造が、木材の破壊なしに測定される方法である。例えば、正の線形関係は、木材の強さと弾性係数間に存在する。木材の強さは、その弾性係数により決定できる。弾性係数を計算する技術は、振動、超音波、応力波方法などがある。更に、タップトーン方法も、ＦＦＴスペクトラム分析器により測定されたスペクトラムに従って、木材の共振周波数を測定するために提供される。そして、木材内の音速と木材の弾性係数は、共振周波数により決定される。
【０００３】
製材された試材（角材）の一端が衝撃を受けた時、そこに発生した応力波は、公知の非破壊実験方法により測定される。公知の非破壊実験方法は、加速変換器を用いて、試材（角材）の二つの端部の間（二端間）の加速波形の時間差を測定する。その後、試材内の音速と試材の弾性係数は、この時間差により決定される。
【０００４】
【発明が解決しようとする課題】
しかし、加速変換器は高価で、損傷しやすく、信頼性が低い。
したがって、本発明は、上記した従来技術の課題を解決した木材の非破壊応力波実験方法を提供するものである。
【０００５】
【課題を解決するための手段】
本発明は、木材の非破壊応力波実験方法を提供する。第一端と第二端とを備える試材が用意される。第一歪みゲージと第二歪みゲージは、前記第一端及び第二端上に配置される。試材の第一端は、衝撃を受けて衝撃圧縮応力波を発生する。衝撃圧縮応力波は、長軸方向に沿って、試材の第二端の方向に移動すると共に、第二端で張力波に変わり、第一端に戻され、衝撃圧縮応力波を、第一端と第二端との間で移動させる。試材の共振周波数は、第一歪みゲージ及び第二歪みゲージにより感知される。第一歪みゲージ及び第二歪みゲージを通過した衝撃圧縮応力波の時間差は、オシロスコープにより測定される。試材の共振周波数は、ＦＦＴスペクトラム分析器上に表示される。その後、試材内の音速は、第一歪みゲージ及び第二歪みゲージ間の距離と時間差、或いは長さ及び共振周波数に基づいて、決定される。試材の弾性係数は、試材内の音速及び試材の密度により決定される。
【０００６】
【発明の実施の形態】
上述した本発明の目的、構成、及び効果を一層明瞭にするため、以下に本発明の好ましい実施の形態を挙げ、図を参照しながらさらに詳しく説明する。図１で示されるように、試材７０の第一端７１が、ハンマー１０により、衝撃を受けた時、衝撃圧縮応力波が第一端７１上に生じて、長軸方向に沿って、試材７０の第二端７２の方向に移動する。衝撃応力波は、第二端７２上で張力波に変わり、長軸に沿って、第一端７１に戻っていく。衝撃圧縮応力波は、第一端７１と第二端７２の間で、エネルギーが試材７０と衝撃圧縮応力波間の摩擦により消耗されるまで、音速で移動する。一方、応力波は、半導体歪みゲージ６０により感知される。
【０００７】
応力波の大きさが変わる時、半導体歪みゲージ６０の内部抵抗も変わる。半導体歪みゲージ６０の内部抵抗が変わる時、ブリッジボックス５０により出力された電圧信号も変わる。一方、電圧信号の波形は、応力波のそれに等しい。更に、ブリッジボックス５０により出力された電圧信号はかなり小さいので、電圧信号は動的歪み増幅器３０により、増幅される。その後、増幅された電圧信号は、オシロスコープ２０とＦＦＴスペクトラム分析器４０により測定される。
【０００８】
オシロスコープ２０は、第一歪みゲージ及び第二歪みゲージを通過する応力波の時間差Δｔを測定する。応力波の波形図は図２で示される。更に、図３（ａ）と図３（ｂ）で示されるように、応力波の波形と試材７０の共振周波数は、半導体歪みゲージ６０により感知されて、ＦＦＴスペクトラム分析器４０上に表示される。図３（ａ）と図３（ｂ）によると、半導体歪みゲージ６０により感知された応力波の主な周波数は、タップトーン方法により測定されたそれと等しい。
【０００９】
図１に示されるように、半導体歪みゲージ６０は、試材７０のニ端に貼り付けられる。図２に示されるように、半導体歪みゲージ６０を通過した応力波の波形は、オシロスコープ２０に表示される。試材７０内の音速は以下の様に決定される。
【００１０】
【式１】
Ｖ＝ｌ／Δｔ
（ここで、Ｖは音速、ｌは２つの半導体歪みゲージ６０間の距離、Δｔは時間差を示す。）
【００１１】
次いで、試材７０の弾性係数は以下の様に決定される。
【００１２】
【式２】
Ｅ＝ρＶ2
（ここで、Ｅは弾性係数、ρは試材７０の密度を示す。）
【００１３】
更に、半導体歪みゲージ６０により感知された応力波の波形は、ＦＦＴスペクトラム分析器４０により分析され、試材７０の共振周波数Ｆrを得る。共振周波数Ｆrはこのような方法で測定されるため、環境騒音により影響されない。試材７０内の音速は、以下の様に決定される。
【００１４】
【式３】
Ｖ＝２ＦrＬ
（ここで、Ｖは音速、Ｌは試材７０の長さを示す。）
【００１５】
次いで、試材７０の弾性係数は以下の様に決定される。
【００１６】
【式４】
Ｅ＝ρＶ2
（ここで、Ｅは弾性係数、ρは試材７０の密度を示す。）
【００１７】
従来、歪みゲージ或いは半導体歪みゲージは、図１で示されるように、試材７０に接着される。応力波実験が終了した後、半導体歪みゲージは、試材７０から引き剥がされ、二度と使用されない。本発明に用いられる歪みゲージ或いは半導体歪みゲージのさらなる長所は、実験費用を減少させるため再利用することが出来ることである。図４（ａ）と図４（ｂ）で示されるように、半導体歪みゲージ６０は、厚さＡが０．５ｍｍである樹脂等の弾性材の緩衝材８０により被覆される。言い換えると、半導体歪みゲージ６０は、緩衝材８０内に嵌め込まれ或いは包まれる。試材７０が実験される時、両面接着テープ（図示しない）の一面が、試材７０に接着される。次いで、緩衝材８０に結合された半導体歪みゲージ６０は、両面接着テープの他の一面に接着される。試材７０が実験された後、緩衝材８０に結合された半導体歪みゲージ６０は、破壊されないで、両面テープから引き剥がすことが出来る。
【００１８】
実験によると、図１に示されるように、試材７０の寸法が１００ｍｍ（幅）×１００ｍｍ（厚さ）×１０００ｍｍ（長さ）の時、第一端７１上に発生した歪みは、およそ５０×１０-6である。一般の歪みゲージのゲージ率はおよそ２である。ゲージ率を増加させるため、本発明では、ゲージ率がおよそ１２０である半導体歪みゲージを用いることが好ましい。半導体歪みゲージ６０の感度は非常に高いため、大きい試材の測定に用いることが出来る。
【００１９】
本発明は、半導体歪みゲージを用い、試材の応力波を感知することが好ましい。半導体歪みゲージは廉価で、損壊しにくい。試材内の音速と試材の弾性係数は、オシロスープにより測定される時間差と、ＦＦＴスペクトラム分析器により測定される共振周波数に従って決定される。
【００２０】
以上、本発明についてその好ましい実施例を前述の通り開示したが、本発明は、これらの実施例に限定されて解釈されるものではなく、本発明の範囲を逸脱しない限りにおいて、当業者の知識に基づいて、種々の変更、修正、改良を加え得るものである。
【００２１】
【発明の効果】
以上説明したように、本発明によれば、廉価で損傷しにくい木材の非破壊応力波実験方法を提供することができる。
【図面の簡単な説明】
【図１】  本発明の実施例を示す図である。
【図２】  オシロスコープにより測定された応力波の波形図である。
【図３】  （ａ）はＦＦＴスペクトラム分析器により測定された応力波の波形図であり、（ｂ）はＦＦＴスペクトラム分析器により測定された共振周波数の波形図である。
【図４】  （ａ）は本発明の半導体歪みゲージを示す上視図であり、（ｂ）は本発明の半導体歪みゲージを示す側面図である。
【符号の説明】
１０…ハンマー、２０…オシロスコープ、３０…動的歪み増幅器、４０…ＦＦＴスペクトラム分析器、５０…ブリッジボックス、６０…歪みゲージ、７０…試材、７１…第一端、７２…第二端、８０…緩衝材。
【図１】
0003682041.tif 000002
【図２】
0003682041.tif 000003
【図３】
0003682041.tif 000004
【図４】
0003682041.tif 000005